"軟骨組織再生のための液性製剤であって、その製剤が生理食塩水に0~80°Cの温度範囲で水和力が変化するポリマーにグラフト化したヒアルロン酸が溶解し、製剤1ml当たり1×104個~1×107個の軟骨細胞が分散したものであり、被移植部の炎症を抑制する、温度応答性軟骨細胞含有液性製剤。0~80°Cの温度範囲で水和力が変化するポリマーにグラフト化したヒアルロン酸中のヒアルロン酸含有量が10wt以上である、請求項1記載の温度応答性軟骨細胞含有液性製剤。軟骨細胞がヒト正常軟骨細胞である、請求項1、2のいずれか1項記載の温度応答性軟骨細胞含有液性製剤。軟骨細胞が生体組織から採取されたものである、請求項1~3のいずれか1項記載の温度応答性軟骨細胞含有液性製剤。0~80°Cの温度範囲で水和力が変化するポリマーがポリN-イソプロピルアクリルアミドである、請求項1~4のいずれか1項記載の温度応答性軟骨細胞含有液性製剤。ポリN-イソプロピルアクリルアミドの分子量が4000~40000である、請求項1~5のいずれか1項記載の温度応答性軟骨細胞含有液性製剤。培地にTGF-βを含む、請求項1~6のいずれか1項記載の温度応答性軟骨細胞含有液性製剤。軟骨欠損部へ注入する、請求項1~7のいずれか1項記載の温度応答性軟骨細胞含有液性製剤。軟骨欠損部が骨軟骨欠損症、軟骨欠損症、変形性関節症である、請求項8記載の温度応答性軟骨細胞含有液性製剤。少なくとも0~80°Cの温度範囲で水和力が変化するポリマーにグラフト化したヒアルロン酸を、当該ポリマーの水和力の高い状態のもとで培地或いは生理食塩水中に溶解させ、軟骨細胞を分散させることを特徴とする温度応答性軟骨細胞含有液性製剤の製造方法。請求項1~9のいずれか1項記載の温度応答性軟骨細胞含有液性製剤を軟骨欠損部へ注入し、軟骨を再生させることを特徴とする軟骨組織再生方法。再生医療の現場で、組織から採取した軟骨細胞を採取量が少量であっても脱分化させずに迅速に増殖させ、さらに簡便に患部へ注入できるようになると移植医療技術が飛躍的に発展する。本発明は、このような軟骨再生用液性製剤を提供することを課題とする。本発明者らは、上記課題を解決するために、0~80°Cの温度範囲で水和力が変化するポリマーにグラフト化したヒアルロン酸を作製し、組織から採取した軟骨細胞や滑膜細胞に与える影響について詳細に検討した。その結果、0~80°Cの温度範囲で水和力が変化するポリマーにグラフト化したヒアルロン酸がそのゲル中に存在する軟骨細胞の機能を発現し、さらに被移植部に生じた炎症を抑える効果を有することを見出した。すなわち、本発明は、軟骨組織を効率良く再生する温度応答性軟骨細胞含有液性製剤を提供する。また、本発明では、その製剤の製造方法を提供する。さらに、本発明はその製剤の利用方法を提供することも目的とする。本発明の温度応答性軟骨細胞含有液性製剤を用いることにより非常に高密度にしかも形質発現した軟骨細胞を移植することができ、早期の組織再生ができるようになる。同時に被移植部の炎症を抑えられることを見出した。したがって、本発明は細胞工学、医用工学、などの医学、生物学等の分野における極めて有用な発明である。すなわち、本発明は、以下の通りである。項1.軟骨組織再生のための液性製剤であって、その製剤が生理食塩水に0~80°Cの温度範囲で水和力が変化するポリマーにグラフト化したヒアルロン酸が溶解し、製剤1ml当たり1×104個~1×107個の軟骨細胞が分散したものであり、被移植部の炎症を抑制する、温度応答性軟骨細胞含有液性製剤。項2.0~80°Cの温度範囲で水和力が変化するポリマーにグラフト化したヒアルロン酸中のヒアルロン酸含有量が10wt以上である、請求項1記載の温度応答性軟骨細胞含有液性製剤。項3.軟骨細胞がヒト正常軟骨細胞である、請求項1、2のいずれか1項記載の温度応答性軟骨細胞含有液性製剤。項4.軟骨細胞が生体組織から採取されたものである、請求項1~3のいずれか1項記載の温度応答性軟骨細胞含有液性製剤。項5.0~80°Cの温度範囲で水和力が変化するポリマーがポリN-イソプロピルアクリルアミドである、請求項1~4のいずれか1項記載の温度応答性軟骨細胞含有液性製剤。項6.ポリN-イソプロピルアクリルアミドの分子量が4000~40000である、請求項1~5のいずれか1項記載の温度応答性軟骨細胞含有液性製剤。項7.培地にTGF-βを含む、請求項1~6のいずれか1項記載の温度応答性軟骨細胞含有液性製剤。項8.軟骨欠損部へ注入する、請求項1~7のいずれか1項記載の温度応答性軟骨細胞含有液性製剤。項9.軟骨欠損部が骨軟骨欠損症、軟骨欠損症、変形性関節症である、請求項8記載の温度応答性軟骨細胞含有液性製剤。項10.少なくとも0~80°Cの温度範囲で水和力が変化するポリマーにグラフト化したヒアルロン酸を、当該ポリマーの水和力の高い状態のもとで培地或いは生理食塩水中に溶解させ、軟骨細胞を分散させることを特徴とする温度応答性軟骨細胞含有液性製剤の製造方法。項11.請求項1~9のいずれか1項記載の温度応答性軟骨細胞含有液性製剤を軟骨欠損部へ注入し、軟骨を再生させることを特徴とする軟骨組織再生方法。本発明の温度応答性軟骨細胞含有液性製剤を用いることにより非常に高密度にしかも形質発現した軟骨細胞を移植することができ、早期の組織再生ができるようになる。同時に被移植部の炎症を抑えられることを見出した。したがって、本発明は細胞工学、医用工学、などの医学、生物学等の分野における極めて有用な発明である。本発明によれば、組織から採取した軟骨細胞の形質発現を著しく高めることを可能とする。また、本発明で提供される温度応答性軟骨細胞含有液性製剤を利用すれば、被移植部の炎症を抑えられ、軟骨組織再生医療製剤として利用範囲が広くなる。本発明は、軟骨組織再生のための液性製剤であって、その製剤が生理食塩水に0~80°Cの温度範囲で水和力が変化するポリマーにグラフト化したヒアルロン酸が溶解し、軟骨細胞が分散したものである。その際、使用する0~80°Cの温度範囲で水和力が変化するポリマーは、ホモポリマー、コポリマーのいずれであってもよい。このようなポリマーとしては、例えば、特開平2-211865号公報に記載されているポリマーが挙げられる。具体的には、例えば、以下のモノマーの単独重合または共重合によって得られる。使用し得るモノマーとしては、例えば、メタアクリルアミド化合物、N-若しくはN,N-ジアルキル置換メタアクリルアミド誘導体、またはビニルエーテル誘導体が挙げられ、コポリマーの場合は、これらの中で任意の2種以上を使用することができる。更には、上記モノマー以外のモノマー類との共重合、ポリマー同士のグラフトまたは共重合、あるいはポリマー、コポリマーの混合物を用いてもよい。また、ポリマー本来の性質を損なわない範囲で架橋することも可能である。その際、培養、剥離されるものが細胞であることから、分離が5°C~50°Cの範囲で行われるため、温度応答性ポリマーとしては、ポリ-N-n-プロピルアクリルアミド単独重合体の下限臨界溶解温度21°C、ポリ-N-n-プロピルメタクリルアミド同27°C、ポリ-N-イソプロピルアクリルアミド同32°C、ポリ-N-イソプロピルメタクリルアミド同43°C、ポリ-N-シクロプロピルアクリルアミド同45°C、ポリ-N-エトキシエチルアクリルアミド同約35°C、ポリ-N-エトキシエチルメタクリルアミド同約45°C、ポリ-N-テトラヒドロフルフリルアクリルアミド同約28°C、ポリ-N-テトラヒドロフルフリルメタクリルアミド同約35°C、ポリ-N,N-エチルメチルアクリルアミド同56°C、ポリ-N,N-ジエチルアクリルアミド同32°Cなどが挙げられる。本発明に用いられる共重合のためのモノマーとしては、ポリアクリルアミド、ポリ-N、N-ジエチルアクリルアミド、ポリ-N、N-ジメチルアクリルアミド、ポリエチレンオキシド、ポリアクリル酸及びその塩、ポリヒドロキシエチルメタクリレート、ポリヒドロキシエチルアクリレート、ポリビニルアルコール、ポリビニルピロリドン、セルロース、カルボキシメチルセルロースなどの含水ポリマーなどが挙げられるが、特に制約されるものではない。その際、そのポリマー鎖の分子量は4000~40000が良く、好ましくは10000~30000、さらに好ましくは15000~20000が良い。分子量が4000より小さいと本発明の製剤をゲル化させられず好ましいものではなく、逆に分子量が40000より大きい場合はそのゲルの強度が上がり操作性が悪くなり、本発明の材料として好ましくない。本発明とは、本製剤の製造時、並びに本製剤を生体内に注入する際にはこのポリマーの水和力を高めた状態とし、製剤を後述する液性媒体に溶解させ、操作性を高めることができる。一方、生体内に移植した後は、本製剤は患部でゲル化し患部で長期間、滞留させることができるものである。本発明に使われるヒアルロン酸は、その由来としては、例えば鶏冠、臍帯、或いは乳酸菌、連鎮球菌等が挙げられるが特に限定されるものではない。またその分子量についても限定されるものではないが、ヒアルロン酸の分子量は通常、40万~200万のものであり、本発明の場合、この範囲の分子量のものでも良いが、好ましくは70万~150万のものが良く、最も好ましいものとして80万~100万のものが挙げられる。分子量が200万より大きいと操作性が悪くなり本発明として好ましくない。本発明では、これら0~80°Cの温度範囲で水和力が変化するポリマーとヒアルロン酸とを共有結合により結合させたものを利用する。その方法は特に限定されるものではないが、例えば、ヒアルロン酸に対し0~80°Cの温度範囲で水和力が変化するポリマーの原料となるモノマーをグラフト重合させる方法、ヒアルロン酸に対しあらかじめ作製したおいた0~80°Cの温度範囲で水和力が変化するポリマーをグラフト重合させる方法、ヒアルロン酸と0~80°Cの温度範囲で水和力が変化するポリマーを架橋させる方法等が挙げられる。得られた0~80°Cの温度範囲で水和力が変化するポリマーにグラフト化したヒアルロン酸中のヒアルロン酸含有率は限定されるものではないが、ポリマー総量に対するヒアルロン酸の重量比にして10以上が良く、好ましくは15以上のものが良く、さらに好ましくは25以上のものが良く、最も好ましくは20以上のものが良い。ヒアルロン酸の含有率が10より低いと、軟骨細胞の形質の高発現できず、被移植部の炎症を抑える効果が得られず本発明で使う材料として好ましくなく、逆に、25より高いと操作性が悪くなり本発明として好ましくない。本発明の温度応答性軟骨細胞含有液性製剤の作製に使用される好適な細胞として軟骨細胞、軟骨前駆細胞、滑膜由来細胞、滑膜幹細胞、骨芽細胞、間葉系幹細胞、脂肪由来細胞、脂肪由来幹細胞のいずれか1種、もしくは2種以上の細胞が混合されたものが挙げられるが、その種類は、何ら制約されるものではない。その際の混合比率も特に限定されるものではない。本発明の示すところの温度応答性軟骨細胞含有液性製剤中の細胞密度は培養される細胞によっても異なるが、製剤1ml当たり1×104~1×107個の細胞が分散したものが良く、好ましくは5×104~8×106個のものが良く、さらに好ましくは1×105~5×106個のものが良く、最も好ましくは5×105~1×106個のものが良い。細胞密度が、製剤1ml当たり1×104個より低いとき、軟骨組織を再生する効果が得られず本発明として好ましくなく、逆に、1×107個より多くなると細胞と細胞とが凝集し易くなり本発明として好ましくない。さらに、本発明で用いられる細胞は、生体組織から直接採取した細胞でも良く、直接採取し培養系等で分化させた細胞でも良く、或いは細胞株でも良いが、その種類は、何ら制約されるものではない。さらに、これらの細胞の動物の由来についても特に制約されるものではないが、例えば、ヒト、ラット、マウス、モルモット、マーモセット、ウサギ、イヌ、ネコ、ヒツジ、ブタ、チンパンジー等の哺乳類、或いはそれらの免疫不全動物等が挙げられるが、本発明の治療用細胞をヒトの治療に用いる場合はヒト、ブタ、チンパンジー由来の細胞を用いる方が望ましい。本発明における細胞培養のための培地は培養される細胞に対し通常用いられるものを用いれば特に制約されるものではない。本発明の培地とは、本発明で使用する細胞を培養するためのものであれば特に限定されるものでないが、培地中に成長因子であるTGF-β等が含まれていても良い。その培地中濃度は5ng/ml以上が良く、好ましくは50ng/ml以上が良く、さらに好ましくは100ng/ml以上が良く、最も好ましくは1000ng/ml以上は良い。例えば、細胞として軟骨細胞や軟骨前駆細胞を用いる場合、TGF-βが5ng/mlより高い濃度であると培養細胞が軟骨細胞として効率良く形質発現し、本発明として好ましい。また、本発明において、その他の培地条件は、常法に従えば良く、培養される細胞に対し通常用いられるものを用いれば特に制限されるものではない。例えば、使用する培地については、公知のウシ胎児血清FBS、FCS等の血清が添加されている培地でも良く、また、このような血清が添加されていない無血清培地でも良い。その際、これらの添加量も何ら限定されるものではない。本発明における温度応答性軟骨細胞含有液性製剤の製造方法は、上述した温度応答性ポリマーにグラフト化したヒアルロン酸、細胞、液性媒体を混合すれば良い。その方法は特に限定されるものではないが、あらかじめ生理食塩水に温度応答性ポリマーにグラフト化したヒアルロン酸を溶解させ、その中に生理食塩水中に懸濁した細胞を分散される方法、或いは細胞そのものを分散する方法等が挙げられる。その際、液性媒体は、リン酸緩衝液でも良いが、細胞培養の際に用いられる培地は好ましくない。本発明では、最終的な製剤においてはなるべく培地を除去したものとする方が好ましい。本発明においては、培地を除去する方法も特に限定されないが、通常、遠心分離器、膜ろ過等で細胞だけを回収し、再び生理食塩水中に分散させる方法が使われる。かくして得られた温度応答性軟骨細胞含有液性製剤は、軟骨組織再生を促す製剤として多くの特徴を有している。そのことを、軟骨細胞を例にとり、以下に具体的に示す。その一つとして、本製剤であれば、その中に分散されている軟骨細胞の形質発現を高めることができることが挙げられる。その理由は必ずしも明確になっていないが、温度応答性ポリマーにグラフト化したヒアルロン酸が軟骨細胞表層のCD44レセプターと結合し軟骨細胞を安定化させ、軟骨細胞同士の凝集、脱分化を阻止しているためと考えている。また、その安定性のため、製剤中の細胞の密度は通常の細胞培養時より低くても良い。このことは、治療の際に入手できる細胞数が限られるような場合にも有効となる。すなわち、本発明における温度応答性軟骨細胞含有液性製剤を利用することで、限られた細胞数においても良質な細胞を提供できるようになる。また、温度応答性軟骨細胞含有液性製剤中の温度応答性ポリマーにグラフト化したヒアルロン酸は患部でゲル化し、患部を外的な力学的作用から保護させることができる。一般に、患部へ移植された軟骨細胞へ力学的な負荷がかかると線維軟骨へ形質変換することが知られる。例えば、膝関節の軟骨は硝子軟骨であり、線維軟骨とは別の形質の細胞である。本発明の温度応答性軟骨細胞含有液性製剤を膝関節軟骨の再生に利用すれば、患部へ良質な軟骨細胞を供給できるばかりではなく、移植した軟骨細胞を硝子軟骨の形質を保持させることもできるようになるわけである。さらに本製剤中のヒアルロン酸は被移植部の炎症を抑える効果があることも判明した。仮に本製剤を関節鏡等を利用して移植できたとしても、関節鏡が患部に到達するまでに、滑膜等の組織を傷つけることとなる。そのような炎症に対し、本製剤中のヒアルロン酸は炎症を抑える効果を有することも見出した。本発明の温度応答性軟骨細胞含有液性製剤を患部へ移植する方法は特に限定されるものではなく、例えば患部を切開して注入する方法、内視鏡や関節鏡等を用いて注入する方法等が挙げられるが、患者への負担を軽減するためには後者の方法が好ましく、本発明の温度応答性軟骨細胞含有液性製剤はその後者の方法にも十分に対応できるものである。本発明の軟骨組織表面とは、軟骨組織、骨組織部であれば特に限定されるものではなく、一般には、関節軟骨、半月板、椎間板、肋軟骨、鼻中隔、耳介骨などが挙げられる。本発明の温度応答性軟骨細胞含有液性製剤はこうした軟骨組織の一部或いは全部を損傷もしくは欠損した患部、もしくは骨組織の一部を損傷もしくは欠損した患部を治療するために用いられ、特に限定されるわけではないが、具体的には関節炎、関節症、軟骨損傷、骨軟骨損傷、半月板損傷、椎間板変性の治療、特に従来技術では治療が困難であった変形性関節症の新規治療法として有効である。このような軟骨組織、骨組織表面に対し、本発明の温度応答性軟骨細胞含有液性製剤の利用法は特に限定されないが、例えば、本温度応答性軟骨細胞含有液性製剤を補填する方法が挙げられる。その際、このように、本発明の温度応答性軟骨細胞含有液性製剤とは、生体組織である軟骨組織、骨組織表面に極めて良好に付着できるものであり、従来技術からでは全く得られなかったものである。本発明に示される温度応答性軟骨細胞含有液性製剤の用途は何ら制約されるものではないが、例えば変形性関節症、関節炎、関節症、軟骨損傷、骨軟骨損傷、半月板損傷、椎間板変性の治療に有効である。本発明の温度応答性軟骨細胞含有液性製剤を利用すれば、組織から採取した軟骨細胞を形質を保持させながら増殖させられる。また被移植部の炎症を抑えることができるようになる。これらの技術は組織再生、細胞分化に係わる再生医療の技術として極めて有効なものと考えられる。以下に、本発明を実施例に基づいて更に詳しく説明するが、これらは本発明を何ら限定するものではない。N-イソプロピルアクリルアミドと2-アミノエタンチオール塩酸塩を出発原料として、アゾイソブチロニトリルを触媒とするラジカル重合法により、アミノ基を末端に有するポリ-N-イソプロピルアクリルアミド重量平均分子量:約3.7×104を合成した。このアミノ末端化ポリ-N-イソプロピルアクリルアミドとヒアルロン酸重量平均分子量:約7.7×105を5:1の比で混合し、脱水縮合によりポリ-N-イソプロピルアクリルアミドをグラフト化したヒアルロン酸誘導体を作製した。未反応物および低分子量成分はアセトン洗浄および透析法分画分子量:25,000によって除去した。このヒアルロン酸誘導体は鋭敏な温度応答性を有し、下限臨界溶液温度は約32°Cであった。なお、下限臨界溶液温度は対象溶液の吸光度変化より求め、相転移時に示す吸光度曲線の傾きの変曲点より概算した。ウサギ肋軟骨から単離された正常軟骨細胞を初代培養後、実施例1で作製したポリ-N-イソプロピルアクリルアミドをグラフト化したヒアルロン酸誘導体と混合し、37°C、5CO2の条件下で、ウシ胎児血清を10含むDMEM/F12培地を使用して4週間培養した。このとき、5.0×105個の軟骨細胞に対して、1濃度のポリ-N-イソプロピルアクリルアミドをグラフト化したヒアルロン酸誘導体液は50μL使用した。この細胞含有ゲル状物より軟骨細胞の全RNAを抽出し、逆転写-ポリメラーゼ連鎖反応法によってゲル内で生育した細胞の遺伝子発現パターシを解析した。その結果、正常軟骨細胞に特徴的な遺伝子の発現を確認した。正常軟骨細胞5.0×105個とポリ-N-イソプロピルアクリルアミドをグラフト化したヒアルロン酸誘導体粘性体の混合物50μLを2週間培養後、培地中に炎症性サイトカインの一つである腫瘍壊死因子-αを添加10-8Mし、刺激24時間後および72時間後に、細胞外基質の分解に関連するタンパク質の遺伝子発現の変化を実施例2と同様の手法で解析した。その結果、誘導体内でゲル培養された軟骨細胞において、マトリックスメタロプロテアーゼであるMMP3およびMMP13の発現は顕著に抑えられ、腫瘍壊死因子の刺激に対してもその発現抑制能力は維持されていた。即ち、形成された軟骨組織は抗炎症性を示すことが明らかとなった。実施例2で初代培養された軟骨細胞とポリ-N-イソプロピルアクリルアミドをグラフト化したヒアルロン酸誘導体の混合物150μLを、麻酔したヌードマウスの皮下に注入移植した。移植2週間後にヌードマウスから移植物周辺の組織を摘出し、パラフィン包埋切片を準備して、ヘマトキシリン-エオジン染色、アルシアンブルー染色、トルイジンブルー染色を実施した。その結果、ヌードマウスの皮下に硝子軟骨様組織の新生が認められた。実施例4と同様に、軟骨細胞とポリ-N-イソプロピルアクリルアミドをグラフト化したヒアルロン酸誘導体の混合物を調製し、さらにトランスフォーミング増殖因子-βTGF-βが10ng/mL含まれるように添加した後、これら混合物をヌードマウスの皮下に注入移植した。その後、実施例3と同様に組織学的手法によって、移植物周辺の組織を観察した。その結果、ヌードマウスの皮下に硝子軟骨様組織の新生が認められ、形成された軟骨組織は実施例4のものよりも著しい成熟化が認められた。"